(57)【要約】  【課題】可視波長域での反射スペクトルが比較的平坦で、かつ視感度がピークとなる波長域での反射性が高い、照明器具の反射板に好適な塗装金属板。  【解決手段】金属板の少なくとも片面に反射性皮膜を有する塗装金属板において、該反射性皮膜が、白色顔料のチタニアを３０〜６０質量％の量で含有し、かつ、(ａ)発光スペクトルのピークが４００〜４８０ｎｍにある蛍光顔料群、(ｂ)発光スペクトルのピークが４８０〜５８０ｎｍにある蛍光顔料群、及び(ｃ)発光スペクトルのピークが５８０〜７００ｎｍにある蛍光顔料群のうち少なくとも２つの群から少なくとも１種ずつ選ばれた蛍光顔料を含有する。塗装金属板の４５０〜７００ｎｍでの分光反射率が８６％以上、ＪＩＳ Ｋ ５６００に示される（ＣＩＥ １９７６）Ｌ*ａ*ｂ*色空間の色座標においてＬ*≧９６、｜ａ*｜≦５、｜ｂ*｜≦５である。【選択図】図７
2010023318.tif 000002
【特許請求の範囲】
【請求項１】
金属板の少なくとも片面に反射性皮膜を有する塗装金属板であって、
該反射性皮膜が、ベース皮膜中に白色チタニア顔料を全固形分に基づいて３０〜６０質量％含有し、かつ(ａ)発光スペクトルのピークが４００〜４８０ｎｍにある第１の蛍光顔料群、(ｂ)発光スペクトルのピークが４８０〜５８０ｎｍにある第２の蛍光顔料群、及び(ｃ)発光スペクトルのピークが５８０〜７００ｎｍにある第３の蛍光顔料群のうち少なくとも２つの群からそれぞれ少なくとも１種ずつ選ばれた蛍光顔料を含有し、
該塗装金属板の４５０〜７００ｎｍの任意の波長における分光反射率が８６％以上であって、ＪＩＳ Ｋ ５６００に示される（ＣＩＥ １９７６）Ｌ*ａ*ｂ*色空間の色座標において、Ｌ*≧９６、｜ａ*｜≦５、｜ｂ*｜≦５であることを特徴とする、高反射性塗装金属板。
【請求項２】
前記反射性塗膜が、少なくとも前記(ａ)の第１の蛍光顔料群から選ばれた１種以上の蛍光顔料及び前記(ｂ)の第２の蛍光顔料群から選ばれた１種以上の蛍光顔料を含有する、請求項１に記載の高反射性塗装金属板。
【請求項３】
前記反射性塗膜中の蛍光顔料の合計含有量が、ベース皮膜成分とチタニア顔料との合計量に対して０.１〜５質量％である、請求項１又は２に記載の高反射性塗装金属板。
【請求項４】
最外層として、白色チタニア顔料を３〜７０質量％の量で含有し、蛍光性物質を含まない、厚さ３μｍ以上の皮膜を有する、請求項１〜３のいずれかに記載の高反射性塗装金属板。
【請求項５】
請求項１〜４のいずれかに記載の高反射性塗装金属板からなる、光源が蛍光灯である照明器具の反射板。
【発明の詳細な説明】
【技術分野】
【０００１】
本発明は、反射性の高い塗装皮膜を有する、主に照明器具、特に蛍光灯を光源とする照明器具の反射板として有用な高反射性塗装金属板に関する。
【背景技術】
【０００２】
省エネの観点から、照明器具の器具効率を向上させることが求められている。従来から、光源（蛍光灯、水銀灯、白熱灯等）の発光効率を向上させることによって、器具効率の向上が図られてきた。しかし、近年、更なる器具効率の向上を図るために、照明器具の反射板について、反射性の向上が強く要求されるようになってきた。反射板の反射性が向上すると、同じ電球又は蛍光灯の光でも、より明るく感じられるようになるからである。
【０００３】
特開２０００−２１２７６７号公報（特許文献１）には、有機樹脂と白色顔料としての酸化チタン及びタンニン又はタンニン酸を同時に含む下地処理層を有し、その上に白色顔料としての酸化チタンを含む塗膜層を有する白色のプレコート鋼板が提案されている。このプレコート鋼板は、塗膜層が薄膜であっても高白色（高反射性）を発現させることができると説明されている。
【０００４】
特許文献１に提案された技術によると、塗膜層中の酸化チタンの量を増大させたり、その膜厚をある程度大きくすることによって、鋼板の白色度（反射性）は向上する。しかし、全波長域にわたって一様に反射性を大きくするため、反射性の向上には限界があり、照明器具の反射板に用いた時に明るさが増したと実感できるほどの反射性の向上効果を得ることは困難であるか、そのようにすると他の特性の劣化を招くという問題がある。
【０００５】
特開２００３−７３６２４号公報（特許文献２）には、白色顔料のチタニアに加えて、特定の蛍光顔料を含有させることにより、人間の目の視感度のピークである５５５ｎｍ近傍での反射性に優れる白色皮膜が形成されることを利用した、高反射性の塗料及び塗装金属板が提案されている。確かにこの技術によると、５５５ｎｍ近傍での反射性を向上させることができる。しかし、可視領域全体にわたる反射特性が考慮されていないため、可視領域内の他の波長域での反射率が低下し、皮膜が着色するという問題がある。
【特許文献１】特開２０００−２１２７６７号公報
【特許文献２】特開２００３−７３６２４号公報
【発明の開示】
【発明が解決しようとする課題】
【０００６】
本発明は、人間の目の視感度特性を利用して、視感度がピークとなる波長域で効率良く反射性を向上させることができ、かつ可視領域全体において可能な限り平坦(フラット)な反射特性を有し、従って着色の小さい、照明器具の反射板として好適な塗装金属板を提供することを課題とする。
【課題を解決するための手段】
【０００７】
人間の目が感じる波長範囲（可視領域）は３８０〜７８０ｎｍである。しかし、その範囲内で、仮に波長ごとにそのエネルギーが等しいとしても、一律に同じ明るさとは感じない。３８５ｎｍあたりからかろうじて明るさを感じ、感じる明るさは波長が増大するにつれて漸次大きくなり、５５５ｎｍで明るさが最大となり、それからは漸次減少し始めて、７６５ｎｍあたりで明るさを感じなくなる。このような明るさを感ずる度合いを、視感度と呼ぶ。
【０００８】
本発明者らは、この視感度に着目し、照明器具の反射板として効率良く反射性を向上させるには、入射光をできる限り視感度のピークである５５５ｎｍ近傍に変換して反射すればよいことに気付いた。そうすることによって、同じエネルギーの反射光を、最も明るく感じさせることが可能となる。
【０００９】
このような反射性能を実現するには、５５５ｎｍ近傍に発光特性（発光スペクトルのピーク）を有する蛍光顔料を用いた塗料を塗装して皮膜を形成すればよい。それにより、この蛍光顔料が、視感度の低い、より短波長の入射光を吸収し、５５５ｎｍ近傍の光に変換して反射光として発光するため、視感度の高い５５５ｎｍ近傍での反射率が１００％を超えるような皮膜を形成することも可能となる。
【００１０】
一方、光源が蛍光灯である場合、４３０〜４４０ｎｍの波長域で、水銀線（ｇ線）に起因する極めて高い強度を有するスペクトルが照射される。この水銀線は波長が小さいため、先に述べた理由により、人間の目には明るさとして認識されにくい（視感度が小さい）が、大きなエネルギーを有しているので、この波長を視感度のピークである５５５ｎｍ近傍に変換できれば、効率良く反射性を向上させることができる。
【００１１】
このような反射性能を実現するには、４３０〜４４０ｎｍの近傍に励起特性（励起スペクトルのピーク）を有する蛍光顔料を含有させた塗料を塗装して皮膜を形成すればよい。それにより、皮膜中の蛍光顔料が、蛍光灯から照射される水銀線に起因する大きなエネルギーを吸収して、視感度の高い（即ち、明るく感じられる）蛍光を発する。蛍光は、ストークスの法則により、励起スペクトルの波長より長波長となるが、発せられた蛍光が視感度のピークである５５５ｎｍ近傍であれば，この蛍光顔料は励起光である水銀線より視感度がずっと高い反射光を発することができ、こうして効率よく、表面の反射性を高めることができる。
【００１２】
しかし、このような蛍光顔料を単独で添加すると、励起の波長域では反射率が低下し、発光の波長域では反射率が増大するため、平坦な反射特性とならず、着色するという問題があった。通常、塗膜の調色は、複数の着色顔料を添加することで行われるが、汎用の着色顔料はその色以外の波長で吸収を有する。例えば、赤色系の着色顔料は、紫−藍−青−緑の波長域で吸収を有し、赤−橙−黄の波長域で相対的に強く反射するために赤色系と視認される。つまり、汎用の着色顔料を添加すると、その色以外の波長域での反射性は低下する。従って、上記の蛍光顔料を添加することで５５５ｎｍ近傍の反射率を増大させても、汎用の着色顔料で調色すると全体として反射性は低下してしまう。従って、調色にも、短波長域で励起し、長波長域で発光する蛍光顔料を用いることが必要である。
【００１３】
また、蛍光顔料は一般的に有機系のものが多く、耐光性に劣る。そのため、適当な紫外線吸収剤やラジカル捕捉剤等を添加するのが好ましいが、更に効果的に耐光性を向上させるためには、紫外線の吸収性に優れるチタニアを含有する皮膜を最外層に設けることが有効である。
【００１４】
以上の知見に基づいて完成した本発明は、「金属板の少なくとも片面に反射性皮膜を有する塗装金属板であって、該反射性皮膜が、ベース皮膜成分中に白色チタニア顔料を全固形分に基づいて３０〜６０質量％含有し、かつ(ａ)発光スペクトルのピークが４００〜４８０ｎｍにある第１の蛍光顔料群、(ｂ)発光スペクトルのピークが４８０〜５８０ｎｍにある第２の蛍光顔料群、及び(ｃ)発光スペクトルのピークが５８０〜７００ｎｍにある第３の蛍光顔料群のうち少なくとも２つの群からそれぞれ少なくとも１種ずつ選ばれた蛍光顔料を含有し、該塗装金属板の４５０〜７００ｎｍの任意の波長における分光反射率が８６％以上であって、ＪＩＳ Ｋ ５６００に示される（ＣＩＥ １９７６）Ｌ*ａ*ｂ*色空間の色座標において、Ｌ*≧９６、｜ａ*｜≦５、｜ｂ*｜≦５であることを特徴とする、高反射性塗装金属板」である。
【００１５】
本発明の高反射性塗装金属板は、下記の１又は２以上の特徴をさらに備えることが好ましい：
・前記反射性塗膜が、少なくとも前記(ａ)の第１の蛍光顔料群から選ばれた１種以上の蛍光顔料及び前記(ｂ)の第２の蛍光顔料群から選ばれた１種以上の蛍光顔料を含有する；
・前記反射性塗膜中の蛍光顔料の合計含有量が、ベース皮膜成分とチタニアとの合計量に対して０.１〜５質量％である；
・最外層として、白色チタニア顔料を３〜７０質量％の量で含有し、蛍光性物質を含まない、厚さ３μｍ以上の皮膜を有する。
【００１６】
本発明によればまた、上記高反射性塗装金属板からなる、光源が蛍光灯である照明器具の反射板も提供される。
上記の分光反射率や色座標における各特性は、塗装金属板としての測定値である。従って、同じ皮膜であっても、基板金属板の種類によって測定値が変動することがある。なお、上記のチタニア顔料と少なくとも２種の蛍光顔料とを含有する皮膜の上に、さらに別の皮膜を外層として形成した塗装金属板の場合、前記の分光反射率や色座標の特性は、この外層皮膜を形成した後に測定した値である。
【発明の効果】
【００１７】
本発明の塗装金属板は、可視領域の全域にわたって高い反射性を示し、かつ人間の視感度が高い５５５ｎｍ近傍において特に高い反射率を示すが、反射率の変化は比較的平坦であって、着色は最小限に抑えられる。また、蛍光灯から照射される４３０〜４４０ｎｍの波長域の水銀線（ｇ線）を視感度のピークである５５５ｎｍ近傍に変換できる。従って、本発明の塗装金属板は、各種照明器具（例、蛍光灯、水銀灯、白熱灯等）の反射板として有用であり、中でも蛍光灯の反射板として有用である。それにより、照明器具の明るさが増し、器具効率を高めることができるので、省エネにつながる。
【発明を実施するための最良の形態】
【００１８】
本発明の高反射性塗装金属板は、金属板の少なくとも片面に反射性皮膜を有し、この反射性皮膜が、
(１)白色顔料であるチタニア顔料を３０〜６０質量％の量で含有し、かつ
(２)下記(ａ)〜(ｃ)の３つの蛍光顔料群のうち少なくとも２つの群からそれぞれ少なくとも１種ずつ選ばれた蛍光顔料をさらに含有する：
(ａ)発光スペクトルのピークが４００〜４８０ｎｍにある第１の蛍光顔料群、
(ｂ)発光スペクトルのピークが４８０〜５８０ｎｍにある第２の蛍光顔料群、及び
(ｃ)発光スペクトルのピークが５８０〜７００ｎｍにある第３の蛍光顔料群。
【００１９】
チタニア（酸化チタン）は、隠蔽性の高い白色顔料であり、これを含有させることにより、皮膜に高い反射性を付与することができる。皮膜中のチタニア顔料の含有量が３０質量％未満では、皮膜の隠蔽性が不足する。チタニア顔料の含有量が６０質量％を超えると、顔料が多すぎて、皮膜の曲げ加工性が低下する。皮膜中のチタニア顔料の好ましい含有量は４０〜６０質量％の範囲である。
【００２０】
チタニア顔料はチタニア単体でよく、その場合のチタニアはルチル型、アナターゼ型等のいずれであってもよい。また、表面にＡｌ2Ｏ3、ＳｉＯ2、ＺｎＯ等を被覆したチタニア顔料、或いは硫酸カルシウム、硫酸マグネシウム、硫酸バリウム等と複合化したチタニア顔料も使用できる。
【００２１】
チタニア顔料だけを含有させた皮膜は、可視領域の全域において非常に平坦な高い反射率を示す（それ故に白色顔料となる）が、本発明では、視感度が高い５５５ｎｍ近傍での反射率をさらに高めるために、上記のように、第１の蛍光顔料群(ａ)、第２の蛍光顔料群(ｂ)、及び第３の蛍光顔料群(ｃ)のうち少なくとも２つの群からそれぞれ少なくとも１種ずつ選ばれた蛍光顔料をさらに含有させる。
【００２２】
前述のように、第２の蛍光顔料群(ｂ)に属する蛍光顔料の発光スペクトルのピークは、視感度のピークである５５５ｎｍに近い４８０〜５８０ｎｍにあり、視感度の低いより低波長の入射光を、視感度のピークである５５５ｎｍ近傍の光に変換させることができ、人間の目の視感度の観点からみた反射性の向上に特に有効である。この蛍光顔料は、特に蛍光灯が発する水銀線からエネルギーを吸収して、視感度の高い光に変換させることができる。
【００２３】
前述した特許文献２は、原理的には、チタニアを含有する皮膜にこの第２の蛍光顔料群(ｂ)に属する１種又は２種以上の蛍光顔料を適量配合することによって、高反射性の塗装金属板としたものである。
【００２４】
しかし、蛍光顔料として、第２の蛍光顔料群(ｂ)に属するものだけをチタニア含有反射性皮膜に含有させると、特許文献２に関して上述したように、４８０〜５８０ｎｍの波長範囲の反射性は高くなるが、反射スペクトルは平坦化せず、他の波長域での反射性が低下して、皮膜の着色が強くなる。特に４８０ｎｍより短波長側の反射性が低下する。
【００２５】
本発明によれば、反射特性（反射スペクトル）を可能な限り平坦にして、着色を抑制するために、上記の(ａ)〜(ｃ)の蛍光顔料群のうち少なくとも２種以上の群から各１種ずつ以上選ばれた蛍光顔料をチタニア含有皮膜に含有させる。その結果、視感度が小さい可視波長域（即ち、４５０ｎｍ未満と７００ｎｍ超の波長域）を除く、４５０〜７００ｎｍでの分光反射率が８６％以上で、かつＪＩＳ Ｋ ５６００に示される（ＣＩＥ １９７６）Ｌ*ａ*ｂ*色空間の色座標において、Ｌ*≧９６であって（これは、従来の塗装金属板に比べて反射性が有意に高く、明るいことを意味する）、さらに、この色座標において｜ａ*｜≦５、｜ｂ*｜≦５である（これは、無彩色（ａ*＝０、ｂ*＝０）と比べても違和感を生じない程度に着色が小さいことを意味する）、照明器具の反射板として最適の高反射性と着色の少なさを有する塗装金属板を得ることができる。望ましくは、｜ａ*｜≦３、｜ｂ*｜≦３である。
【００２６】
使用する蛍光顔料は、(ａ)〜(ｃ)の蛍光顔料群のうちいずれか２群以上から選択すればよい。しかし、上に説明したように、蛍光灯から照射される水銀線のようなエネルギーが強いより低波長の光を吸収して視感度のピークである５５５ｎｍ近傍の光に変換させることができるのは、第２の蛍光顔料群(ｂ)の蛍光顔料であるので、蛍光顔料群(ｂ)をまず選択することが好ましい。そして、(ｂ)に属する蛍光顔料は、低波長側での反射性が低くなるので、それを補うために、より低波長側に発光スペクトルのピークを有する第１の蛍光顔料群(ａ)を組み合わせることが好ましい。さらに、第３の蛍光顔料群(ｃ)の蛍光顔料も配合すると、塗装金属板の反射スペクトルはより一層平坦化する。
【００２７】
従って、本発明で使用する蛍光顔料としては、蛍光顔料群(ａ)〜(ｃ)のうち、(ａ)から選んだ少なくとも１種と(ｂ)から選んだ少なくとも１種の蛍光顔料を使用することが好ましく、より好ましくは(ａ)〜(ｃ)の各群からそれぞれ少なくとも１種の蛍光顔料を使用する。
【００２８】
上記蛍光顔料の皮膜中の合計含有量は、ベース皮膜成分とチタニア顔料との合計量に対して０.１〜５質量％の範囲内とすることが好ましい。蛍光顔料の合計含有量が０.１質量％未満では、蛍光顔料による反射性向上効果が不十分である。一方、５質量％を超える蛍光顔料を含有させると、反射性がかえって低下することがある。蛍光顔料は、励起スペクトル以外にも吸収スペクトルを有するため、照射光の一部が吸収されるが、蛍光顔料の含有量が多過ぎると、この吸収により反射性が低下するためである。蛍光顔料のより好ましい合計含有量は、ベース皮膜成分とチタニア顔料との合計量に対して０.５〜３質量％の範囲内である。
【００２９】
(ａ)〜(ｃ)の各群の蛍光顔料の量の割合は特に制限されるものではなく、平坦かつ高度の反射性、即ち、４５０〜７００ｎｍでの分光反射率が８６％以上で、かつＪＩＳ Ｋ ５６００に示される（ＣＩＥ １９７６）Ｌ*ａ*ｂ*色空間の色座標において、Ｌ*≧９６、｜ａ*｜≦５、｜ｂ*｜≦５である塗装金属板が得られるように決定すればよい。
【００３０】
高反射性の皮膜は、上記のチタニア顔料と蛍光顔料以外に、他の顔料を含有していてもよい。他の顔料としては、チタニア以外の白色顔料、着色顔料、防錆顔料などが挙げられる。ただし、着色顔料を添加すると、前述の理由で反射性が低下するので、添加しないか、最小限にとどめることが望ましい。従って、本発明の塗装金属板の外観は通常は白色又は淡色である。
【００３１】
皮膜中の顔料の合計量、即ち、チタニア顔料、蛍光顔料、及び存在すれば他の顔料の合計量は、８０質量％を超えないことが好ましい。
一般に、蛍光顔料は有機物であり、耐光性に劣るため、皮膜に紫外線吸収剤又はラジカル捕捉剤のような適当な耐光性向上成分を適量配合して、塗装金属板の耐光性を向上させることが好ましい。
【００３２】
塗装金属板の耐光性を更に効果的に向上させるには、紫外線の吸収性に優れるチタニア顔料を含有し、蛍光性物質（蛍光を発する物質、蛍光顔料を包含する）を含まない皮膜を、最外層に設けることが有効である。この最外層が薄過ぎると、下層の皮膜に含有される蛍光顔料の耐光性を改善する効果が小さいため、最外層は３μｍ以上の厚さとすることが望ましい。また、この最外層が厚過ぎると、下層に含有される蛍光性物質による反射性向上効果が発現し難いため、最外層の厚みの上限は２０μｍが好ましく、１５μｍがより好ましい。
【００３３】
この最外層は、本発明に従って形成するチタニア顔料と２群以上から選んだ蛍光顔料とを含有する皮膜のすぐ上に形成することができるが、この皮膜と最外層との間にさらに別の皮膜を介在させることも可能である。この最外層におけるチタニア顔料の含有量は３〜７０質量％であり、好ましくは５〜６０質量％である。
【００３４】
上述した蛍光顔料を含む皮膜や最外層皮膜を含む各皮膜において、そのバインダとなるベース皮膜成分は特に制限されない。一般的な有機樹脂であっても、無機物であってもよい。代表的な有機樹脂としては、ポリエステル樹脂、ウレタン樹脂、アクリル樹脂、エポキシ樹脂、フッ素樹脂、メラミン樹脂等が挙げられる。無機物としては、シリカ、チタニアで代表される金属酸化物（例、金属アルコキシド又はハロゲン化物の加水分解と縮合で形成される）が例示される。
【００３５】
本発明の塗装金属板は、適宜希釈したバインダ又は溶媒に溶解ないし分散させたバインダに、チタニアと上記蛍光顔料と、使用する場合にはさらに追加の顔料や耐光性向上成分を添加し、それらを均一に分散させることによって塗料を調製し、その塗料を基板の金属板に塗装し、必要に応じて塗膜を焼付けることによって、高反射性の皮膜を形成することにより製造される。この塗料には、塗料に慣用されている各種添加剤、例えば、平滑剤、消泡剤、分散剤等も所望に応じて添加できる。塗料は水系でも溶剤系でもよい。
【００３６】
形成された高反射性皮膜の厚みは５〜１００μｍの範囲とするのが好ましく、より好ましくは１０〜５０μｍの範囲である。皮膜が薄過ぎては、隠蔽性と反射性が不十分となり、皮膜が厚過ぎると加工性が低下する。塗装は、基板の片面に行っても、両面に行ってもよい。
【００３７】
塗装は、金属板の塗装に慣用されている各種の方法（例、ロール塗装、カーテンフロー塗装、スプレー塗装、浸漬、バーコート、刷毛塗り等）で実施できる。焼付け条件は、使用したバインダ又は有機樹脂に応じて設定され、当業者であればその設定は容易になしうる。
【００３８】
基板となる金属板としては、鋼板、めっき鋼板、アルミニウム板、チタン板などが挙げられるが、これらに制限されない。めっき鋼板の例は、亜鉛又は亜鉛合金めっき鋼板、アルミニウム又はアルミニウム合金めっき鋼板、錫めっき鋼板などである。鋼板は、ステンレス鋼板その他の合金鋼板も含む。
【００３９】
高反射性皮膜を形成するための塗料を塗装する前に、塗膜密着性、防錆性、塗装仕上がりなど向上させる目的で、基板の金属板に、下地処理、下塗り（プライマー）や中塗りの塗装などを施すことも可能である。これらは従来技術に従って実施すればよい。また、本発明の塗料を塗装した後に、クリアー皮膜などの透明保護皮膜を形成してもよい。
【実施例】
【００４０】
（高反射性塗料の調製）
下記の顔料を用意した。
（１）白色顔料：チタニア顔料、石原産業製「タイペークＣＲ−５０」
（２）蛍光顔料Ａ：４００〜４８０ｎｍに発光スペクトルのピークを有する蛍光増白剤、チバ・ジャパン製「UVITEX OB」（発光ピーク波長：約４４０ｎｍ）
（３）蛍光顔料Ｂ−１：４８０〜５８０ｎｍに発光スペクトルのピークを有する蛍光顔料、DayGlo社製「LFY」（発光ピーク波長：約５００ｎｍ）
（４）蛍光顔料Ｂ−２：４８０〜５８０ｎｍに発光スペクトルのピークを有する蛍光顔料、DayGlo社製「CH 5510」（発光ピーク波長：約５１０ｎｍ）
（５）蛍光顔料Ｃ−１：５８０〜７００ｎｍに発光スペクトルのピークを有する蛍光顔料、DayGlo社製「OY 5512」（発光ピーク波長：約５９０ｎｍ）
（６）蛍光顔料Ｃ−２：５８０〜７００ｎｍに発光スペクトルのピークを有する蛍光顔料、DayGlo社製「OG 5513」（発光ピーク波長：約６００ｎｍ）
固形分基準で、バインダ成分（ポリエステル樹脂とメラミン架橋剤）４５質量部と白色顔料の上記チタニア顔料５５質量部とを、ボールミルを用いて分散混合することにより、チタニア含有ベース塗料を作製した。溶媒としては適量のシクロヘキサノンを用いた。このベース塗料１００質量部に対して、上記蛍光顔料の１種又は２種以上を表１に示す種々の量で添加し、ボールミルを用いて分散混合することによって試験用の反射性塗料を調製した。
【００４１】
（塗装金属板の調製）
基板として、厚さ０.５ｍｍの冷間圧延鋼板を母材としたＪＩＳ−Ｇ３３０２に規定される溶融亜鉛めっき鋼板（めっき付着量は片面あたり６０ｇ／ｍ2）を使用した。この基板の片面に、上記の各反射性塗料を、乾燥膜厚が３５μｍとなるようにバーコータで塗装し、２２０℃で５０秒間の焼付けを行って、反射性塗装金属板を得た。
【００４２】
得られた塗装金属板の塗装面の反射スペクトルを、マクベス社製分光光度計ＣＥ−２１４５を用いて測定した。また、色調をミノルタ（株）製色差計ＣＲ−３００で測定した。
反射性の評価指標としては、４５０〜７００ｎｍの分光反射率が８６％以上であり、かつ、ＪＩＳ Ｋ ５６００に示される（ＣＩＥ １９７６）Ｌ*ａ*ｂ*色空間の色座標において、Ｌ*≧９６であるものを反射性に優れると評価した。また、（ＣＩＥ １９７６）Ｌ*ａ*ｂ*色空間の色座標において、｜ａ*｜≦５、｜ｂ*｜≦５であるものを、平坦な反射特性を有し、着色の小さいものと評価した。試験結果も表１に併記する。
【００４３】
【表１】
2010023318.tif 000003
【００４４】
表１に示すように、蛍光顔料を用いないか、１種類のみを単独で添加した皮膜をもつ塗装金属板には、４５０〜７００ｎｍでの分光反射率が８６％以上であって、かつＬ*値が９６以上であるものはなかった。また、選択した蛍光顔料の種類によっては、｜ａ*｜と｜ｂ*｜の一方又は両方が５を超え、反射特性の平坦度に劣り、従って、着色が強くなった。
【００４５】
一方、本発明に従って発光スペクトルのピーク波長が異なる(ａ)〜(ｃ)の２群以上から選んだ２種以上の蛍光顔料を添加した皮膜をもつ塗装金属板では、両者を満足させることができ、高い反射性を有する塗装金属板を得ることができる。また、｜ａ*｜≦５、かつ｜ｂ*｜≦５の条件を満たし、さらには｜ａ*｜≦３、｜ｂ*｜≦３とすることも可能であって、反射スペクトルが平坦で、無彩色（ａ*＝０、ｂ*＝０）と比べても違和感のない、ほぼ白色の照明器具反射板用に適した塗装金属板を得ることができた。
【００４６】
図１〜６に比較例１、２、３、５、７、９の塗装金属板の反射スペクトルを、図７〜９に実施例１、３及び６の塗装金属板の反射スペクトルをそれぞれ示す。
図１は、顔料としてチタニアのみを含有し、蛍光顔料を全く添加していない皮膜をもつ比較例１の塗装金属板の反射スペクトルである。４５０〜７００ｎｍの波長域での反射スペクトルが非常に平坦であり、色座標での｜ａ*｜と｜ｂ*｜の値が極めて小さいことと一致していた。しかし、チタニアのみでは、色座標のＬ*値が目標の９６を下回り、反射性が不十分であった。
【００４７】
図２は、蛍光顔料として、発光スペクトルのピークが４００〜４８０ｎｍにある第１の蛍光顔料群(ａ)のみを添加した皮膜をもつ比較例２の塗装金属板の反射スペクトルである。４５０ｎｍより短波長側に１００％を超える非常に高い反射スペクトルのピークが現れるが、なお色座標のＬ*値が目標の９６より小さかった。また、上記反射スペクトルのために、塗装金属板の外観は青みを帯びていた。
【００４８】
図３及び図４は、発光スペクトルのピークが４８０〜５８０ｎｍにある第２の蛍光顔料群(ｂ)に属する異なる蛍光顔料を単独で添加した皮膜をもつ、比較例３及び５の塗装金属板の反射スペクトルである。５００ｎｍより長波長側の反射性が高くなり、特に視感度のピークである５５５ｎｍでの反射率は非常に高い（それが、高いＬ*値に反映している）が、反射スペクトルの平坦性に劣っていた。
【００４９】
図５及び図６は、発光スペクトルのピークが５８０〜７００ｎｍにある第３の蛍光顔料群(ｃ)に属する異なる蛍光顔料を単独で添加した皮膜をもつ、比較例７及び９の塗装金属板の反射スペクトルである。５８０ｎｍより長波長側の反射性が高くなるが、反射スペクトルの平坦性はやはり劣っていた。特に４５０〜５００ｎｍの波長域での反射率が低いため、塗装金属板の外観が赤みを帯びていた。
【００５０】
図７〜９は、本発明に従って２群以上の蛍光顔料を添加した塗装金属板の例として、それぞれ実施例１、３及び６の塗装金属板（実施例１は(ａ)と(ｂ)の２群の蛍光顔料を各１種ずつ、実施例３及び６は(ａ)〜(ｃ)の３群すべての蛍光顔料を各１種ずつ含有）の反射スペクトルを示す。図中の点線は、反射性は低いが平坦性に優れた、図１に示した比較例１（蛍光顔料を添加せず）の反射スペクトルを示す。
【００５１】
図７〜９に示した実施例１、３及び６の塗装金属板では、比較例１の蛍光顔料を含有しない塗装金属板に比べて、視感度のほとんどない４５０ｎｍ未満の波長域での吸収がやや低下したが、４５０〜５５０ｎｍの波長域での反射性は向上していた。このように、視感度の低い波長域の反射スペクトルが、視感度のピークである５５５ｎｍに近い波長域にシフトし、かつ比較的平坦な反射特性を有するため、着色が小さく、かつ、表１に示すようにＬ*値が９６以上と高い塗装照明器具反射板用塗装金属板を得ることができた。
【００５２】
表１の実施例６及び７の塗装金属板の塗装面の上に、白色顔料としてチタニアを含有する皮膜を乾燥膜厚が３μｍ又は１０μｍとなるようにバーコータで塗装し、焼付けを行って、上層皮膜（最外層皮膜）を形成した。使用した塗料は、チタニア、バインダ及び溶媒は上記と同じであり、全固形分に基づくチタニアの含有量は５５質量％であった。
【００５３】
これらの塗装金属板と上層皮膜のない実施例６及び７の塗装金属板について、サンシャインウェザーメーターを用いて耐光性促進試験を１２０時間行った後の分光反射率と色調を上記と同様にして測定した。試験結果を、耐光性促進試験前の結果と一緒に表２に示す。表中のΔＥは試験前のものとの色調差である。
【００５４】
【表２】
2010023318.tif 000004
【００５５】
表２に示す通り、外層としてチタニアを含有する薄い皮膜を設けることによって、耐光性が改善された（ΔＥが低下した）照明器具反射板用塗装金属板を得ることができる。上層皮膜の膜厚が１０μｍと厚い方が、耐候性の改善効果が大きかった。
【図面の簡単な説明】
【００５６】
【図１】比較例１の塗装金属板の反射スペクトルを示す。
【図２】比較例２の塗装金属板の反射スペクトルを示す。
【図３】比較例３の塗装金属板の反射スペクトルを示す。
【図４】比較例５の塗装金属板の反射スペクトルを示す。
【図５】比較例７の塗装金属板の反射スペクトルを示す。
【図６】比較例９の塗装金属板の反射スペクトルを示す。
【図７】実施例１の塗装金属板の反射スペクトルを示す。
【図８】実施例３の塗装金属板の反射スペクトルを示す。
【図９】実施例６の塗装金属板の反射スペクトルを示す。
【図１】
2010023318.tif 000005
【図２】
2010023318.tif 000006
【図３】
2010023318.tif 000007
【図４】
2010023318.tif 000008
【図５】
2010023318.tif 000009
【図６】
2010023318.tif 000010
【図７】
2010023318.tif 000011
【図８】
2010023318.tif 000012
【図９】
2010023318.tif 000013